Термически обработанная осажденная двуокись кремния

1. Способ улучшения стабильности частиц осажденной двуокиси кремния с ионами металлов, при этом указанный способ включает стадии, на которых:
a) обеспечивают одну или более частиц осажденной двуокиси кремния;
b) подвергают частицы осажденной двуокиси кремния воздействию температуры, по меньшей мере, приблизительно 800°С, в течение периода времени с получением одной или более частиц обработанной осажденной двуокиси кремния;
причем период времени составляет менее, чем 5 минут.
2. Способ по п. 1, отличающийся тем, что температура составляет от приблизительно 850°С до приблизительно 1050°С.
3. Способ по п. 1, отличающийся тем, что температура составляет от приблизительно 900°С до приблизительно 1000°С.
4. Способ по п. 1, отличающийся тем, что период времени составляет менее, чем или равен приблизительно 3 минутам.
5. Способ по п. 2, отличающийся тем, что период времени составляет менее, чем или равен приблизительно 2 минутам.
6. Обработанная осажденная двуокись кремния, полученная способом по п. 1.
7. Композиция для ухода за полостью рта, содержащая одну или более частиц обработанной осажденной двуокиси кремния, полученных способом по п. 1, и источник ионов металла.
8. Композиция по п. 7, отличающаяся тем, что источник ионов металла представляет собой источник ионов олова (II).
9. Композиция по п. 8, отличающаяся тем, что источник ионов олова (II) представляет собой соль олова (II), выбранную из группы, состоящей из хлорида олова (II), глюконата олова (II), ацетата олова (II), тартрата олова (II), оксалата олова (II), сульфата олова (II), цитрата олова (II), малоната олова (II), лактата олова (II), фосфата олова (II), пирофосфата олова (II), бромида олова (II), йодида олова (II) и их комбинаций.
10. Композиция по п. 8, отличающаяся тем, что количество ионов олова (II) составляет от приблизительно 50 м.д. до приблизительно 15000 м.д.
11. Композиция по п. 8, отличающаяся тем, что количество ионов олова (II) составляет менее, чем приблизительно 10000 м.д.
12. Композиция по п. 8, отличающаяся тем, что ионы олова (II) имеют совместимость более, чем 80% через две недели хранения при 25°С.
13. Композиция по п. 8, отличающаяся тем, что ионы олова (II) имеют совместимость более, чем 80% перед использованием.
14. Композиция по п. 13, отличающаяся тем, что ионы олова (II) имеют совместимость более, чем 90% перед использованием.
15. Композиция по п. 8, отличающаяся тем, что потеря ионов олова (II) для термически обработанной осажденной двуокиси кремния составляет от приблизительно 5 до приблизительно 50 м.д./1% нагрузки термически обработанной осажденной двуокиси кремния.
16. Композиция по п. 7, отличающаяся тем, что дополнительно содержит хелатирующий агент.
17. Композиция по п. 16, отличающаяся тем, что хелатирующий агент выбран из полимерных фосфаторганических соединений, включая этоксилированные и неэтоксилированные моно или диалкилфосфаты или фосфонаты.
18. Композиция по п. 7, отличающаяся тем, что дополнительно содержит одно или более эфирных масел.
19. Композиция по п. 18, отличающаяся тем, что содержит два эфирных масла, при этом первое эфирное масло выбрано из группы, состоящей из ациклических или некольцевых структур, а второе эфирное масло выбрано из кольцевых структур.
20. Композиция по п. 7, отличающаяся тем, что дополнительно содержит гелевый каркас.